(57)【要約】【課題】ガス状成分による不良と、くびれの発生による不良との両方を防止可能な樹脂成形物の製造装置及び製造方法を提供する。【解決手段】押出ダイ、サイジングダイ３０、及び押出ダイから押し出され、サイジングダイ３０の外周壁面で冷却される筒状の溶融樹脂組成物で囲まれる空間から空気を排気するためのガス排気管を配置し、サイジングダイ３０の周壁を、サイジングダイ３０の軸方向に沿って貫通する複数の貫通孔５１を設ける。サイジングダイ３０は、サイジングダイ３０の前記空間側の周縁部にＲ面３４を有する。貫通孔５１はＲ面３４に開口する。前記空間では、ガス排気管から空気が排気されるとともに、貫通孔５１から空気が供給される。このため、筒状の溶融樹脂組成物を冷却するときに、前記空間を負圧に保ち、かつ換気することができる。【選択図】図４
2014083696.tif 000002
【特許請求の範囲】
【請求項１】
溶融樹脂組成物を筒状に押し出すための押出ダイと、
前記押出ダイから押し出された筒状の溶融樹脂組成物の内側に位置し、前記筒状の溶融樹脂組成物が接する外周壁を有し、前記外周壁に接した前記筒状の溶融樹脂組成物を冷却しながら成形するためのサイジングダイと、
前記押出ダイ、前記サイジングダイ、及び前記筒状の溶融樹脂組成物で囲まれる空間のガスを前記空間から排気するためのガス排気機構と、
前記空間にガスを供給するためのガス供給機構と、を有する筒状樹脂成形物の製造装置。
【請求項２】
前記サイジングダイが円柱状であり、
前記ガス供給機構が、前記サイジングダイの軸方向に沿って前記サイジングダイを貫通する貫通孔を含む、請求項１に記載の筒状樹脂成形物の製造装置。
【請求項３】
前記サイジングダイの前記押出ダイ側の端部の周縁部がＲ面であり、
前記貫通孔が前記Ｒ面に開口する、請求項２に記載の筒状樹脂成形物の製造装置。
【請求項４】
前記貫通孔が、前記Ｒ面における前記外周壁側の端部に開口する、請求項３に記載の筒状樹脂成形物の製造装置。
【請求項５】
請求項１〜４のいずれか一項に記載の製造装置を用いて筒状樹脂成形物を製造する方法であって、
前記押出ダイから前記サイジングダイに向けて筒状に溶融樹脂組成物を押し出す工程と、
前記押出ダイから押し出され、前記サイジングダイの外周壁に接触した筒状の溶融樹脂組成物を冷却する工程と、
前記押出ダイ、前記サイジングダイ、及び前記筒状の溶融樹脂組成物で囲まれた空間のガスを前記ガス排気機構によって排気し、前記ガス供給機構により前記空間にガスを供給する工程と、を含む、筒状樹脂成形物の製造方法。
【請求項６】
溶融樹脂組成物が、ナイロンを含む、請求項５に記載の筒状樹脂成形物の製造方法。
【発明の詳細な説明】
【技術分野】
【０００１】
本発明は、筒状樹脂成形物の製造装置及び筒状樹脂成形物の製造方法に関する。
【背景技術】
【０００２】
電子写真方式の画像形成装置には、トナー像を形成する複数の画像形成ユニットと、それぞれの画像形成ユニットで形成されたトナー像が重ねて転写される中間転写体とを有する画像形成装置が知られている。中間転写体には、無端ベルト状の中間転写ベルトが知られている。中間転写ベルトは、一般に、導電性の樹脂成形物で作製された筒状の樹脂成形物を所望の長さで切断することによって製造される。
【０００３】
このような筒状の樹脂成形物の製造装置としては、例えば、溶融している樹脂組成物を筒状に押し出すための押出ダイと、押出ダイから押し出された筒状の溶融樹脂組成物を冷却して筒状の樹脂成形物にするための円柱状のサイジングダイとを有する装置が知られている。前記サイジングダイは、押出ダイとは離れて配置され、押出ダイから押し出された筒状の溶融樹脂組成物の筒に接する外周壁を有する。サイジングダイは、前記外周壁に接する筒状の溶融樹脂組成物を冷却して、筒状の樹脂成形物を生成する（例えば、特許文献１参照。）。
【先行技術文献】
【特許文献】
【０００４】
【特許文献１】特開２０１１−１６７９１８号公報
【発明の概要】
【発明が解決しようとする課題】
【０００５】
前記溶融樹脂組成物は、一般に、サイジングダイに接触することで、樹脂組成物が溶融するのに十分な温度（例えば３００℃程度）から樹脂組成物が固化するのに十分な、Ｔｇ以下の温度（例えば８０℃程度）まで急激に冷却される。この急激な冷却による状態変化に伴って、樹脂組成物から未反応モノマーや樹脂の分解成分等のガス状成分（例えばナイロンを含有する樹脂組成物であればε−カプロラクタム）が発生することがある。このようなガス状成分は、筒状の溶融樹脂組成物が外接するサイジングダイを有する製造装置では、押出ダイ、サイジングダイ、及び筒状の溶融樹脂組成物で囲まれる空間に閉じ込められる。このため、前記ガス状成分がサイジングダイの表面で凝縮して筒状樹脂成形物に付着し、筒状樹脂成形物の不良を招くことがある。例えば、中間転写ベルト用に筒状樹脂成形物を製造する場合では、付着した前記ガス状成分は中間転写ベルトの汚れとなる。そして、中間転写ベルトを電子写真方式の画像の形成に用いたときに、画像の品質の低下をもたらすことがある。
【０００６】
前記の問題点を解決するための手段として、筒状樹脂成形物の成形作業において、前記空間内の空気を吸い出すこと（以下、「真空引き」とも呼ぶ）が考えられる。前記空間から空気を排出するためのガス排気管は、サイジングダイに冷媒を循環させるための冷媒供給管及び冷媒排出管と同様に、押出ダイの中央部を貫通するように配置することができる。前記空間からの空気の吸い出しによって前記空間中の前記ガス状成分が前記空間から排除される。
【０００７】
しかしながら、ガス状成分の排出のために前記空間からの空気の排出量を増やすと前記空間の減圧度が高まり、図１２に示すように、筒状の溶融樹脂組成物が前記空間の内側に入り込む（コーラの瓶のようにくびれる）現象（図１２中の符号Ｎｐ）が発生することがある。この成形時におけるくびれの発生は、筒状樹脂成形物の内周面に溶融樹脂組成物の押出方向に沿って連続するスジを生じる。このスジは筒状樹脂成形物の外周面の表面状態に反映される。前記スジは、筒状樹脂成形物の膜厚のばらつきを大きくする。このため、中間転写ベルト用の筒状樹脂成形物の製造では、前記スジの発生は、次工程（形状矯正）の不良となりやすい。このため、前記真空引きを十分に強くすることができないことがある。真空エジェクターで前記空間から空気を排出する場合、前記の形状の不良を回避することができる真空エジェクターの背圧は、例えば０．２〜０．８ｋＰａ程度である。
【０００８】
このように、前述したガス排気機構を有する押出成形装置では、強く真空引きを行うと、筒状の溶融樹脂組成物のくびれという別の不良が発生することがある。
【０００９】
本発明は、前記ガス状成分による不良と、前記くびれの発生による不良との両方を防止可能な筒状樹脂成形物の製造装置及び製造方法を提供することを課題とする。
【課題を解決するための手段】
【００１０】
本発明者らは、本来サイジングダイには不要である前記空間への給気という機能を付加することによって、成形品の品質不良の発生が抑制され、成形中の作業安定性が高まることを見出し、本発明を完成させた。
本発明は、前記の課題を解決するための手段として、以下に示す筒状樹脂成形物の製造装置及び筒状樹脂成形物の製造方法を提供する。
【００１１】
［１］  溶融樹脂組成物を筒状に押し出すための押出ダイと、
前記押出ダイから押し出された筒状の溶融樹脂組成物の内側に位置し、前記筒状の溶融樹脂組成物が接する外周壁を有し、前記外周壁に接した前記筒状の溶融樹脂組成物を冷却しながら成形するためのサイジングダイと、
前記押出ダイ、前記サイジングダイ、及び前記筒状の溶融樹脂組成物で囲まれる空間のガスを前記空間から排気するためのガス排気機構と、
前記空間にガスを供給するためのガス供給機構と、を有する筒状樹脂成形物の製造装置。
［２］  前記サイジングダイが円柱状であり、
前記ガス供給機構が、前記サイジングダイの軸方向に沿ってサイジングダイを貫通する貫通孔を含む、［１］に記載の筒状樹脂成形物の製造装置。
［３］  前記サイジングダイの前記押出ダイ側の端部の周縁部がＲ面であり、
前記貫通孔が前記Ｒ面に開口する、［２］に記載の筒状樹脂成形物の製造装置。
［４］  前記貫通孔が、前記Ｒ面における前記外周壁側の端部に開口する、［３］に記載の筒状樹脂成形物の製造装置。
［５］  ［１］〜［４］のいずれかに記載の製造装置を用いて筒状樹脂成形物を製造する方法であって、
前記押出ダイから前記サイジングダイに向けて筒状に溶融樹脂組成物を押し出す工程と、
前記押出ダイから押し出され、前記サイジングダイの外周壁に接触した筒状の溶融樹脂組成物を冷却する工程と、
前記押出ダイ、前記サイジングダイ、及び前記筒状の溶融樹脂組成物で囲まれた空間のガスを前記ガス排気機構によって排気し、前記ガス供給機構により前記空間にガスを供給する工程と、を含む、筒状樹脂成形物の製造方法。
［６］  溶融樹脂組成物が、ナイロンを含むことを特徴とする［５］に記載の筒状樹脂成形物の製造方法。
【発明の効果】
【００１２】
本発明では、押出ダイ、サイジングダイ、及び筒状の溶融樹脂組成物で囲まれる空間からガスを排気することができ、かつ前記空間に新規のガスを供給することができる。このため、前記空間を換気することができる。よって、前記ガス状成分による不良と、前記くびれの発生による不良との両方を防止可能な樹脂成形物の製造装置及び製造方法を提供することができる。
【図面の簡単な説明】
【００１３】
【図１】本発明に係る筒状樹脂成形物の製造装置における第一の実施の形態の全体構成を概略的に示す図である。
【図２】第一の実施の形態における押し出しダイ及びサイジングダイを拡大して示す図である。
【図３】第一の実施の形態におけるサイジングダイ及びガス供給機構を示す図である。
【図４】第一の実施の形態におけるサイジングダイ及びガス供給機構をさらに拡大して示す図である。
【図５】第一の実施の形態におけるガス供給機構によるガスの供給を説明する図である。
【図６】本発明に係る第二の実施の形態におけるガス供給機構を拡大して示す図である。
【図７】本発明に係る第三の実施の形態におけるガス供給機構の要部を拡大して示す図である。
【図８】本発明に係る第四の実施の形態における要部を拡大して示す図である。
【図９】吸着部材を有する筒状樹脂成形物の製造装置の一形態を示す図である。
【図１０】比較例１で用いられるサイジングダイを示す図である。
【図１１】比較例１における製造終了後の、付着物の帯を有するサイジングダイを示す図である。
【図１２】押出ダイとサイジングダイとの間の筒状の溶融樹脂組成物に生じるくびれを示す図である。
【発明を実施するための形態】
【００１４】
本発明に係る筒状樹脂成形物の製造装置は、押出ダイ、サイジングダイ、ガス排気機構、及びガス供給機構を有する。
【００１５】
前記押出ダイは、溶融樹脂組成物を筒状に押し出す。押出ダイは、溶融樹脂組成物を流す筒状の流路を有する。このような押出ダイには、例えば特許文献１に記載の「成形金型」を用いることができる。
【００１６】
前記サイジングダイは、筒状の溶融樹脂組成物を冷却する。サイジングダイは、押出ダイから押し出された筒状の溶融樹脂組成物が接する外周壁を有する。このようなサイジングダイとしては、円柱状の伝熱性を有する部材であることが好ましく、さらに伝熱性に優れることが好ましい。サイジングダイには、例えば特許文献１に記載のサイジング金型を利用することができる。
【００１７】
サイジングダイの端部のうち、少なくとも押出ダイ側端部の周縁部がＲ面であることが、筒状の溶融樹脂組成物とサイジングダイの外周面とを円滑に接触させる観点から好ましい。Ｒ面の曲率半径は、前記の観点から、２〜１０ｍｍであることが好ましい。
【００１８】
前記ガス排気機構は、押出ダイ、サイジングダイ、及び前記筒状の溶融樹脂組成物で囲まれる空間のガスを前記空間から排気する。前記「空間のガス」は、通常は空気であるが、窒素や希ガス等の、樹脂組成物に対して不活性なガスであってもよい。ガス排気機構は、通常、排気装置と、前記空間と前記排気装置とを連通する排気通路とから構成される。前記排気装置としては、例えば真空エジェクター及び真空ポンプが挙げられる。前記排気通路は、前記溶融樹脂組成物の押出方向に沿って配置することができる。前記排気通路としては、例えば前記押出方向に沿って押出ダイを貫通する管、及び前記押出方向に沿ってサイジングダイを貫通する管、が挙げられる。排気通路の数は特に限定されない。
【００１９】
前記ガス供給機構は、前記空間にガスを供給する。供給される前記ガスは、通常は空気であるが、窒素や希ガス等の、樹脂組成物に対して不活性なガスであってもよい。ガス供給機構は、給気通路を含み、必要に応じて衝突板や分岐管等の気流分配部材を含む。前記給気通路も、前記排気通路と同様に、前記溶融樹脂組成物の押出方向に沿って配置することができる。前記給気通路は、前記押出方向に沿って前記押出ダイを貫通する通気路であってもよいが、押出ダイの温度を樹脂組成物の溶融温度以上の高い温度に維持する観点から、前記押出方向（円柱状のサイジングダイの軸方向）に沿ってサイジングダイを貫通する通気路であることが好ましい。
【００２０】
さらに、前記給気通路は、前記サイジングダイの中央部を貫通するように配置されてもよいが、前記空間を囲む前記筒状の溶融樹脂組成物の内側表面にガスを供給する観点から、サイジングダイの周縁部に配置されることが好ましい。また、前記の観点から、前記給気通路の数は複数であることが好ましい。このような好ましい給気通路としては、例えば前記Ｒ面を有する円柱状のサイジングダイであれば、Ｒ面に開口する貫通孔、が挙げられる。さらに、前記の観点から、前記貫通孔は、前記サイジングダイの周方向に均一かつ所望の間隔で配置されることがより好ましい。
【００２１】
前記Ｒ面における貫通孔の開口の位置は、前記空間を囲む筒状の溶融樹脂組成物の内側表面により近いことが、溶融樹脂組成物から発生するガス状成分の凝縮または付着を防止し、筒状樹脂成形物の内周面への付着を防止する観点から好ましい。このような貫通孔としては、例えば、Ｒ面における前記外周壁側の端部に開口する貫通孔が挙げられる。なお、「ガス状成分」とは、樹脂組成物に由来するガス状の成分であり、例えば樹脂組成物中の樹脂の未反応モノマーや樹脂の分解成分である。また、前記外周壁は、筒状の溶融樹脂組成物が接触する部分であり、Ｒ面を有する円柱状のサイジングダイであれば直胴部の外周壁である。
【００２２】
本発明に係る筒状樹脂成形物の製造装置は、本発明の効果が得られる範囲において、他の構成をさらに有していてもよい。このような他の構成としては、例えば、溶融樹脂組成物を押出ダイに供給するための押出成形機、サイジングダイの内外で冷媒を循環させるための冷媒循環機構、サイジングダイで冷却されてなる筒状樹脂成形物を押出ダイの押出方向に引き出す引取機、引き出された筒状樹脂成形物を所望の長さで切断する裁断機、等が挙げられる。これらの他の構成には、例えば特許文献１に記載されている、公知の装置等を用いることができる。
【００２３】
本発明における筒状樹脂成形物の製造方法は、前述した本発明の製造装置を用いて筒状樹脂成形物を製造する方法である。
【００２４】
本発明の製造方法は、押出ダイからサイジングダイに向けて筒状に溶融樹脂組成物を押し出す工程と、前記押出ダイから押し出され、前記サイジングダイの外周壁に接触した筒状の溶融樹脂組成物を冷却する工程と、を含む。これらの工程は、公知の方法によって行うことができ、例えば特許文献１の記載事項に基づいて行うことができる。
【００２５】
本発明の製造方法は、押出ダイ、サイジングダイ、及び筒状の溶融樹脂組成物で囲まれた空間のガスを前記ガス排気機構によって排気し、前記ガス供給機構によって前記空間にガスを供給する工程をさらに含む。
【００２６】
前記空間の圧力は、押出ダイとサイジングダイとの間に位置する筒状の溶融樹脂組成物にくびれが生じない範囲で適宜に決めることができる。前記空間の圧力は、サイジングダイの外周壁へ、周方向おいて筒状の溶融樹脂組成物を均一に接触させる観点から、負圧であることが好ましい。前記空間の圧力は、前記空間又は前記排気通路の圧力の測定によって検出することができる。また前記空間の圧力は、ガス排気機構の運転によって調整することが可能である。このようなガス排気機構の運転方法としては、例えば、前記排気装置の間欠運転、前記排気装置による排気量の増減、及び、前記排気通路の外部への開閉、が挙げられる。
【００２７】
本発明の製造方法は、前記ガス状成分が発生する溶融樹脂組成物を材料とする樹脂成形物の製造に適している。このようなガス状成分が発生する溶融樹脂組成物としては、例えばナイロンを含有する溶融樹脂組成物が挙げられる。
【００２８】
本発明の製造方法は、本発明の効果が得られる範囲において、他の工程をさらに含んでいてもよい。このような他の工程としては、例えば、押出ダイに溶融樹脂組成物を供給する工程、サイジングダイの内外に冷媒を循環させる工程、筒状樹脂成形物を押出方向に引き出す工程、及び、筒状樹脂成形物を所望の長さで切断する工程、が挙げられる。これらの工程は、公知の方法によって行うことができ、例えば特許文献１の記載事項に基づいて行うことができる。
以下、本発明を図面に基づきさらに説明する。
【００２９】
本発明における筒状樹脂成形物の製造装置は、図１に示すように、押出機１０と、押出ダイ２０と、サイジングダイ３０と、ガス排気機構とを有する。サイジングダイ３０の下方には、サイジングダイ３０で製造される筒状樹脂成形物を下方に引き出す不図示の引取機と、サイジングダイ３０の下方で筒状樹脂成形物を所望の長さで水平方向に切断する不図示の裁断機とが配置される。なお、サイジングダイ３０及びその周辺の状態を示すために、図中、後述の外側マンドレル２２や、筒状の溶融樹脂組成物Ｒｆ、及びそれが冷却さる筒状樹脂成形物は、断面で示されることもある。
【００３０】
押出機１０は、シリンダー１１と、シリンダー１１に収容されるスクリュー１２と、シリンダー１１を加熱するためのヒーター１３と、シリンダー１１中で発生したガス状成分を外部に排出するためのベント１４とを有する。シリンダー１１の上流側の端部には、樹脂材料をシリンダー１１に供給するためのホッパー１５が配置されている。シリンダー１１の下流端には、溶融した樹脂材料（溶融樹脂組成物）中の異物を除去するためのフィルター１６が接続されている。またスクリュー１２は、スクリュー１２を回転させるためのモーター１７に接続されている。モーター１７は例えば不図示の減速機を有している。
【００３１】
押出ダイ２０は、内側マンドレル２１と、内側マンドレル２１に対して所定の間隔を隔てて同軸に配置された外側マンドレル２２と、内側マンドレル２１と外側マンドレル２２との隙間に溶融樹脂組成物を注入するための樹脂注入口２３と、外側マンドレル２２の周面を覆うヒーター２４と、を有する。押出ダイ２０は、ネック２５を介して押出機１０のフィルター１６と接続されている。
【００３２】
内側マンドレル２１は、上部円柱部２１ａと、上部円柱部２１ａよりも小径の円柱部であるダイランド部２１ｂと、上部円柱部２１ａとダイランド部２１ｂとを繋ぐテーパー部２１ｃとから構成される。内側マンドレル２１は、上部円柱部２１ａの外周面に樹脂流路２６を有する。樹脂流路２６は、樹脂注入口２３から下方に傾斜する、上部円柱部２１ａの外周面に形成される凹条である。樹脂流路２６は、特許文献１におけるいわゆるコートハンガー型樹脂流路であってもよい。
【００３３】
外側マンドレル２２は、上部円柱部２１ａの周面を覆う上部円筒部２２ａと、ダイランド部２１ｂの周面を覆う上部円筒部２２ａよりも小径の円筒部であるダイランド部２２ｂと、上部円筒部２２ａとダイランド部２２ｂとを繋ぐテーパー部２２ｃとから構成される。
【００３４】
ダイランド部２１ｂとダイランド部２２ｂとの間には、製造する筒状樹脂成形物の厚みより大きい隙間、例えば、０．８〜３．０ｍｍ、好ましくは０．９〜１．２ｍｍ程度の隙間、が形成されている。
【００３５】
サイジングダイ３０は、押出ダイ２０の押出方向（図２中の矢印Ｘ）における下流側（下側）に、押出ダイ２０とは離れて配置されている。サイジングダイ３０は、押出ダイ２０の軸方向に沿って押出ダイ２０の中央部を貫通する金具によって支持されている。押出ダイ２０の下端とサイジングダイ３０の上端との距離は、例えば２０〜４０ｍｍである。
【００３６】
サイジングダイ３０は、図２に示すように、伝熱性を有する円柱状の部材である。サイジングダイ３０は、例えばアルミニウム製の円柱体である。サイジングダイ３０の外径は、通常、ダイランド部２１ｂの外径と同じかやや小さい。例えばサイジングダイ３０の外径は、サイジングダイ３０外径がダイランド部２１ｂの下端における外径の８０〜９０％になるように（引落し率が１０〜２０％となるように）決められる。また、サイジングダイ３０の外径は、筒状樹脂成形物の用途に応じて決めることができる。例えばサイジングダイ３０の外径は、製品（中間転写ベルト）の周長寸法と、溶融樹脂組成物の収縮率と、必要に応じて筒状樹脂成形物の後工程用の装置の要部の寸法（例えば製品が中間転写ベルトであるときの形状矯正機の内筒寸法）と、から決めることができる。押出ダイ２０のダイランド部２１ｂの外径は、サイジングダイ３０の外径に基づき、前記の引落し率となる範囲から適宜に（例えば加工や採寸を容易にする値に）決めることができる。通常の中間転写ベルトを製造する場合では、より具体的にはサイジングダイ３０の外径は、１００〜４００ｍｍであることが好ましく、１００〜３１０ｍｍであることがより好ましい。
【００３７】
サイジングダイ３０は中空部３１を有する。中空部３１には、押出ダイ２０の中央部を通って中空部３１の底部まで挿入される冷媒供給管３２と、中空部３１の天井に開口する冷媒排出管３３とが接続されている。冷媒供給管３２と冷媒排出管３３とは、例えば温度調整装置を有する不図示の冷媒タンクや冷媒ポンプに接続される。これらは、中空部３１に所望の温度の冷媒を循環させる冷媒循環機構を構成する。
【００３８】
サイジングダイ３０の外周面は適当な表面粗さを有している。サイジングダイ３０の前記表面粗さは、筒状樹脂成形物の所望の表面状態や、サイジングダイ３０の表面における筒状樹脂成形物の滑り易さに基づいて決めることができる。サイジングダイ３０の表面粗さＲｚは、これらの観点から、中間転写ベルト用の筒状樹脂成形物であれば、例えば１５〜３５μｍとすることができる。また、サイジングダイ３０の外周面の周縁部はＲ面３４となっている。このように、サイジングダイ３０の外周面は、両端部のＲ面３４と、その間の直胴部３４ａとからなる（図３、４（Ｂ）、７）。Ｒ面３４の曲率半径は、押出ダイ２０からの筒状の溶融樹脂組成物をサイジングダイ３０の外周面に円滑に接触させる観点から、例えば２〜１０ｍｍとすることができる。
【００３９】
前記ガス排気機構は、図２に示すように、押出ダイ２０の中心部を貫通して押出ダイ２０の下端で開口するガス排気管４１を含む。ガス排気管４１は、不図示の真空エジェクターに接続される。このように前記ガス排気機構は、ガス排気管４１と前記真空エジェクターとによって構成されている。
【００４０】
前記製造装置は、ガス供給機構をさらに有する。前記ガス供給機構は、例えば、図３及び図４に示すように、サイジングダイ３０を貫通する複数の貫通孔５１である。ここで、図３（Ａ）はサイジングダイ３０の平面図であり、図３（Ｂ）はサイジングダイ３０をＡ−Ａ線で切断したときの断面を示す図である。また図４（Ａ）は、図３（Ａ）のＡ１部分を拡大して示す図であり、図４（Ｂ）は、図３（Ｂ）のＢ１部分を拡大して示す図である。
【００４１】
貫通孔５１は、サイジングダイ３０の周壁をサイジングダイ３０の軸方向に沿って貫通する。貫通孔５１は、例えば、サイジングダイ３０の下端面に開口する下孔５１ａと、サイジングダイ３０の上端のＲ面３４に開口する上孔５１ｂとから形成される。下孔５１ａは、サイジングダイ３０の上側にあるＲ面３４の下端をわずかに超える位置まで形成されている。上孔５１ｂと下孔５１ａは同軸の孔であり、上孔５１ｂの孔径は下孔５１ａの孔径に比べてわずかに（例えば下孔５１ａの孔径の１５〜４０％）小さい。なお、隣り合う下孔５１ａ同士は独立して形成されていることが好ましい。例えば、隣り合う下孔５１ａ同士の間隔（肉厚）は１ｍｍ以上あればよい。
【００４２】
貫通孔５１の孔径が大きいと、ガスの供給量を多くすることができる。貫通孔５１の孔径が小さいと、貫通孔５１の前記空間側の開口の位置を溶融樹脂組成物により近づけることができ、またガスの供給箇所をより多くすることができ、さらに筒状の溶融樹脂組成物近傍にあるガス状成分をより効果的に除去することができる。これらの観点から、貫通孔５１の孔径は、１〜１０ｍｍであることが好ましく、２〜５ｍｍであることがより好ましい。また貫通孔５１の数は、例えば６０〜１８０個の範囲から決めることができる。また隣り合う貫通孔５１の軸間の距離は、例えば上孔５１ｂの孔径の０．５〜０．６倍の範囲から決めることができる。また上孔５１ｂの軸から直胴部３４ａの周面までの距離（図４ＢのＬ）は、例えば上孔５１ｂの孔径の半値（半径）の０．３５〜０．６倍の範囲から決めることができる。貫通孔５１は、例えばドリルやエンドミルによる切削によって形成することができる。この場合、下孔５１ａ及び上孔５１ｂの孔径は、使用する工具の直径によって決めることができる。
【００４３】
次に、本実施の形態の製造装置を用いて筒状樹脂成形物を製造する方法を説明する。押出機１０のシリンダー１１及び押出ダイ２０は、それぞれ、ヒーター１３、２４によって加熱され、樹脂組成物の溶融温度以上の温度（例えば３００℃）に維持される。また、サイジングダイ３０は、所望の温度に調整された冷媒（例えば水）を中空部３１の内外で循環させ、押出ダイ２０から連続して押し出される筒状の溶融樹脂組成物を冷却するのに適した温度（例えば樹脂組成物のＴｇ以下の温度（約８０℃等））に維持される。さらに不図示の前記真空エジェクターを適当な設定値で（例えば、真空エジェクターの背圧が１０〜１５ｋＰａとなるように）運転し、押出ダイ２０とサイジングダイ３０との間に形成されるべき空間のガス（例えば空気）をガス排気管４１から連続して排気する。
【００４４】
樹脂組成物の材料がホッパー１５からシリンダー１１に供給される。樹脂組成物の材料は、例えば熱可塑性樹脂と添加剤である。これらの材料は、それぞれを直接ホッパー１５に供給してもよいし、熱可塑性樹脂中に添加剤を混練、冷却、造粒してなる樹脂ペレットとしてホッパー１５に供給してもよい。
【００４５】
前記熱可塑性樹脂としては、例えば、ポリフェニレンサルファイド（ＰＰＳ）、ポリアミド（ナイロン）、ポリエーテルサルフォン、ポリエステル、ポリカーボネートおよびそれらの混合物等が挙げられる。ポリエステルの具体例として、例えば、ポリブチレンテレフタレート（ＰＢＴ）、及びポリエチレンテレフタレート（ＰＥＴ）が挙げられる。中間転写ベルトを製造する場合では、前記熱可塑性樹脂としては、ポリフェニレンサルファイド（ＰＰＳ）、ポリアミド（ナイロン）、またはそれらの混合物、が好ましく使用される。
【００４６】
前記添加剤としては、例えば、導電性フィラー、滑剤、及び着色剤が挙げられる。特に、中間転写ベルトを製造する場合では、添加剤としては、導電性フィラー及び滑剤が好ましく使用される。導電性フィラーおよび滑剤としては、それぞれ、中間転写ベルトの分野で従来から導電性フィラーおよび滑剤として使用されているものが使用可能である。導電性フィラーとしては、例えば、カーボンブラック及びイオン導電性液体が挙げられる。滑剤としては、例えば、モンタン酸カルシウム、ステアリン酸カルシウム、及びモンタン酸エステルワックスが挙げられる。
【００４７】
シリンダー１１に供給された樹脂組成物の材料は、シリンダー１１内で溶融し、スクリュー１２によって混練されて溶融樹脂組成物となる。溶融樹脂組成物は、押出ダイ２０に向けて搬送され、溶融樹脂組成物中の異物はフィルター１６によって溶融樹脂組成物から除去される。フィルター１６を通過した溶融樹脂組成物は、押出ダイ２０に供給される。
【００４８】
溶融樹脂組成物は、ネック２５及び樹脂注入口２３を介して押出ダイ２０に流入する。押出ダイ２０に流入した溶融樹脂組成物は、樹脂流路２６を通って内側マンドレル２１の全周に均一に行き渡り、内側マンドレル２１と外側マンドレル２２との間の筒状の隙間を拡散しながら流下する。こうして筒状の溶融樹脂組成物状の流れが形成される。溶融樹脂組成物は、上部円柱部２１ａ（上部円筒部２２ａ）、テーパー部２１ｃ、２２ｃ、及びダイランド部２１ｂ、２２ｂを流れ、ダイランド部２１ｂ、２２ｂから筒状の溶融樹脂組成物Ｒｆとして連続して流出する。こうして、押出ダイ２０からサイジングダイ３０に向けて溶融樹脂組成物が筒状に押し出される。
【００４９】
一方、筒状の溶融樹脂組成物Ｒｆがサイジングダイ３０の外周面に接近すると、ガス排気管４１による排気によって、押出ダイ２０とサイジングダイ３０との隙間がわずかに負圧になる。このため、押出ダイ２０から押し出された筒状の溶融樹脂組成物Ｒｆは、サイジングダイ３０の外周壁（直胴部３４ａ）に均一に接触する。サイジングダイ３０の外周壁に接触した溶融樹脂組成物はアモルファス化し、筒状の樹脂成形物となる。こうして、押し出された筒状の溶融樹脂組成物Ｒｆがサイジングダイ３０の外周壁に接触し、冷却される。
【００５０】
また、筒状の溶融樹脂組成物Ｒｆがサイジングダイ３０の外周壁に接触すると、押出ダイ２０とサイジングダイ３０との間には、押出ダイ２０、サイジングダイ３０、及び筒状の溶融樹脂組成物（図中の符号Ｒｆ）で囲まれる空間が形成される。この空間に面してガス排気管４１が開口している。そして前記真空エジェクターによってガス排気管４１から空気が排気されている。こうして、前記空間の空気が排気され、前記空間の圧力が所定の負の圧力となる。
【００５１】
一方で前記空間には、図５に示すように、前記空間の排気に伴って、サイジングダイ３０の下方の空気が貫通孔５１から供給される。このため、前記空間の空気が換気される。よって、筒状の溶融樹脂組成物が前記空間で空冷され、筒状の溶融樹脂組成物の冷却効率がより高められる。
【００５２】
ところで、溶融樹脂組成物がサイジングダイ３０による冷却によってアモルファス化するときに、樹脂成分に由来する前記ガス状成分が溶融樹脂組成物から発生することがある。前記ガス状成分は、前記空間に滞留すると、例えばサイジングダイ３０の表面で凝縮し、筒状樹脂成形物の内周面に付着することがある。しかしながら前述したように、前記空間には貫通孔５１を介してサイジングダイ３０の下方の空気が供給される。よって、ガス状成分が前記空間に分散し、前記空間からの空気の排気に伴って、前記空間からガス状成分が除去される。
【００５３】
さらに、貫通孔５１から前記空間に空気が供給されることから、前記空間からの空気の排気量を増やしたときの前記空間の減圧度の上昇が抑制される。このため、貫通孔５１からの空気の供給がない場合では前記空間の減圧度が高くなり過ぎる排気量で、前記空間から空気を排気することが可能である。よって、前記空間からの空気の排気量をより大きくしても、押出ダイ２０とサイジングダイ３０との間で筒状の溶融樹脂組成物がくびれることが防止される。よって、筒状樹脂成形物の表面におけるスジの発生が防止される。
【００５４】
また貫通孔５１は、Ｒ面３４に開口している。したがって、貫通孔５１は、前記空間では、筒状の溶融樹脂組成物Ｒｆの近傍に開口している。このため、貫通孔５１を通過した空気は、前記空間において、筒状の溶融樹脂組成物の内周面に沿って流れやすい。したがって、筒状の溶融樹脂組成物の冷却効率を高める観点から効果的であり、また、前記ガス状成分を拡散させる観点、及び前記ガス状成分の凝縮を抑制する観点、から効果的である。
【００５５】
サイジングダイ３０で冷却されて生成した筒状樹脂成形物は、前記引取機によって下方に引き取られ、前記裁断機によって水平方向に切断される。筒状樹脂成形物の切断品は、例えばその内周面の汚染の有無や、その外周面の表面状態が検査され、後工程に送られ、例えば無端ベルト状の中間転写ベルトとなる。
【００５６】
本実施の形態では、溶融樹脂組成物が接触し、摺動するサイジングダイ３０の外周壁面の近傍に、サイジングダイ３０を軸方向に沿って貫通する貫通孔を多数設けている。これにより、前記空間に外部から新規の空気を強制的に吸引することが可能となる。さらに吸引した空気は、筒状の溶融樹脂組成物Ｒｆの形状が安定化する直前に、筒状の溶融樹脂組成物Ｒｆの内面近傍を通過すると考えられる。このように前記貫通孔の設置により、前記空間内において、サイジングダイ３０の下端から押出ダイ２０の下端で開口する排気管４１まで、気流が起こり、溶融樹脂組成物から発生した前記ガス状成分が前記空間に滞留されることなく前記空間から排気される。このため、樹脂中のガス状成分が筒状樹脂成形物へ付着することが低減する。よって、筒状樹脂成形物の不良を低減させることができ、筒状樹脂成形物の安定した生産活動を継続することができる。
【００５７】
また、前記空間からの空気の排気量は、前記空間の圧力を設定値に保つことによって、又は成形中の筒状の溶融樹脂組成物の外形を監視しながら、前記くびれが生じないように調整することによって、適切に制御することができる。これにより、筒状樹脂成形物における前記スジの発生が抑制される。
【００５８】
このように、本実施の形態における前記空間に対する排気と給気の両方が可能な構造は、前記空間に滞留する、品質に悪影響を及ぼすガス状成分を除去し、かつ前記空間の溶融樹脂組成物の温度を短時間に低下させることに貢献している。
【００５９】
なお、貫通孔５１は、図６に示すように、下孔５１ａの軸と上孔５１ｂの軸とがずれている下孔５１ａと上孔５１ｂとから構成されていてもよい。この第二の実施の形態における貫通孔６１は、下孔５１ａの軸よりも上孔５１ｂの軸がサイジングダイ３０の外周面側に位置している。貫通孔６１の前記空間側の開口位置は、貫通孔５１のそれに比べて、筒状の溶融樹脂組成物により近い位置となる。したがって、筒状の溶融樹脂組成物の冷却効率の向上の観点、及び前記ガス状成分の分散、除去のさらなる促進の観点から効果的である。
【００６０】
さらに貫通孔５１は、図７に示すように、下孔５１ａと横穴７１ｂとから構成されていてもよい。この第三の実施の形態において、横穴７１ｂは、サイジングダイ３０のＲ面３４の下端部（Ｒ面３４における直胴部３４ａ側の端部）に開口している。横穴７１ｂは、サイジングダイ３０の外周壁面に垂直な方向に沿って延びている。横穴７１ｂの開口の最下位置は、Ｒ面３４の下端である。横穴７１ｂの孔径（図７中の符号D）は、例えば２〜５ｍｍの範囲から選ばれる。貫通孔７１は、図７に示すように、筒状の溶融樹脂組成物Ｒｆの内側表面に向けて開口し、サイジングダイ３０の外周壁面と筒状の溶融樹脂組成物Ｒｆとが接触する部分である直胴部３４ａの上端から上方に開口する。このため、筒状の溶融樹脂組成物Ｒｆの内側表面に向けて貫通孔７１を介して空気が供給される。さらに、貫通孔７１の開口位置は、貫通孔５１、６１のそれに比べて、筒状の溶融樹脂組成物にさらに近い位置となる。したがって、筒状の溶融樹脂組成物の冷却効率を向上させる観点、及び前記ガス状成分の分散、除去をさらに促進させる観点からより一層効果的である。
【００６１】
また、ガス供給機構は、図８に示すように、貫通孔と衝突板とから構成されていてもよい。この第四の実施の形態におけるガス供給機構は、サイジングダイ３０を軸方向に沿って貫通する貫通孔８１と、サイジングダイ３０の前記空間側の端面から隙間を有して配置される衝突板８２とを有する。図８Ａは、第四の実施の形態における押出ダイ、サイジングダイ、及び衝突板の構成を概略的に示す図であり、図８Ｂは、貫通孔８１の前記空間側の開口部を拡大して示す図である。
【００６２】
貫通孔８１は、サイジングダイ３０の端面の中央部に配置される。貫通孔８１の孔径及び貫通孔８１の数は、前記空間の所望の減圧度が得られる範囲で決められる。貫通孔８１の孔径は、例えば６〜１０ｍｍの範囲から決められる。また、貫通孔８１の数は、例えば１〜６である。貫通孔８１は、例えばサイジングダイ３０を貫通する管によって構成される。前記管の下端には、中空部３１からの水漏れを防止するためのシールが施される。
【００６３】
衝突板８２は、図８Ｂに示すように、貫通孔８１から前記空間に供給された空気を、筒状の溶融樹脂組成物に向けて案内する。衝突板８２は、例えばサイジングダイ３０の外径と同じ外径を有する金属の円板である。衝突板８２の外径は、筒状の溶融樹脂組成物（図中の符号Ｒｆ）の内周面に接触しない範囲で決められる。また、衝突板８２と貫通孔８１の開口との距離は、例えば３〜１５ｍｍである。衝突板８２は、空気を衝突板８２の法線方向に案内するための、放射状に配置される溝や突条を有していてもよい。
【００６４】
このようなガス供給機構も、筒状の溶融樹脂組成物Ｒｆの内側表面に向けて空気を供給する。前記ガス供給機構は、貫通孔５１〜７１に比べて容易に作成することが可能である。また。前記空間へより多量の空気を供給する観点から有利である。
【００６５】
なお、図９に示すように、押出ダイ２０とサイジングダイ３０との間に吸着部材９１を配置することによっても、筒状樹脂成形物へのガス状成分の付着を防止する観点から有効である。吸着部材９１は、吸着材そのものであってもよいし、吸着材とそれを収容する、通気性を有する容器とから構成されていてもよい。吸着材は、ガス状成分を吸着する性質を有するものから選ばれる。吸着材としては、例えば活性炭、シリカゲル、及びアルミナが挙げられる。
【実施例】
【００６６】
［実施例１］
図１に示す製造装置を用いて筒状樹脂成形物を製造した。
押出ダイ２０のダイランド部２１ｂの外径は２５０ｍｍである。押出ダイ２０のヒーター２４の設定温度は３００℃である。
サイジングダイ３０はアルミニウム製である。サイジングダイ３０の外径は２４０ｍｍである。サイジングダイ３０の外周壁面は、＃４６のアルミナのエアブラストによって均一に粗されている。Ｒ面３４の曲率半径は１０ｍｍである。貫通孔５１の数は７２であり、上孔５１ｂの孔径は５ｍｍであり、下孔５１ａの孔径は８ｍｍであり、上孔５１ｂの軸とサイジングダイ３０の外周面との距離Ｌは５．５ｍｍである。また、中空部３１に供給する冷媒として水の温度は８０℃である。
樹脂組成物は、ポリフェニレンサルファイド（Ｅ２１８０；東レ社製）８４．７質量部、ナイロン樹脂（アミランＣＭ１０２１Ｔ；東レ社製）６．０質量部、及び、酸性カーボンブラック（ＰｒｉｎｔｅｘＵ；エボニックデグサ社製）９．３質量部、の混合物である。
【００６７】
前記の条件に加えて、ガス排気管４１から真空エジェクターを用いて空気の吸い出しを行い、筒状樹脂成形物を製造した。連続して流下する筒状の溶融樹脂組成物の形状を監視し、押出ダイ２０とサイジングダイ３０との間でくびれを生じないことを確認しながら、真空エジェクターの背圧を徐々に上げた。その結果、真空エジェクターの背圧が１．０〜１５．０ｋＰａの範囲でくびれが生じないことを確認した。また、製造終了後のサイジングダイの外周面を目視で観察したところ、ε−カプロラクタムが付着していないことを確認した。
【００６８】
得られた筒状樹脂成形物を長さ１，０００ｍｍで切断して、中間転写ベルトに用いられる大きさの複数の切断品を得た。得られた切断品を全て（１００本程度）検査し、以下に示す方法及び基準で評価した。
【００６９】
（１）サイジング汚れ
前記切断品の内周面を目視にて観察し、ε−カプロラクタムの付着による染みについて、以下の基準で評価した。
◎：目視で染みを捕捉できない
〇：量産の基準書に照らし、染みの大きさが規格内である
△：量産の基準書に照らし、染みの大きさが規格以上で、染みの発生率が連続５本未満
×：量産の基準書に照らし、染みの大きさが規格以上で、染みの発生率が連続５本以上
【００７０】
（２）成形スジ
前記切断品の外周面（押出方向に沿うスジ）について、(株）東京精密製ハンディサーフＥ−３５で測定し、以下の基準で評価した（粗さはスジに直角となる方向で測定）。
〇：最大粗さＲｚが７μｍ未満である
×：最大粗さＲｚが７μｍ以上である
【００７１】
（３）表面ブツ
前記切断品の外周面を限度見本に基づいて目視にて観察し、外周面に形成される微小な凹凸（ブツ）について、以下の基準で評価した。
〇：大きさ、数、共に規格内である
△：大きさは規格内であるが、規定範囲内の数が規格以上である
【００７２】
（４）表面光沢
前記切断品の外周面を（株）堀場製作所製グロスチェッカＩＧ３３１にて測定し、外周面の光沢について、以下の基準で評価した。
〇：照射角６０°での光沢度が１２０以上である
×：照射角６０°での光沢度が１２０未満である
【００７３】
評価結果を表１に示す。
【００７４】
【表１】
2014083696.tif 000003
【００７５】
［実施例２］
貫通孔５１の数と大きさを変えた以外は実施例１のサイジングダイ３０と同じサイジングダイを用いて、実施例１と同様に筒状樹脂成形物を製造した。本実施例では、上孔５１ｂの孔径を２ｍｍとし、貫通孔５１の数を１８０とし、上孔５１ｂの軸とサイジングダイ３０の外周面との距離Ｌを２．５ｍｍに変更した。そして、前記真空エジェクターの背圧が１．０〜１０．０ｋＰａの範囲で前記くびれが生じないことを確認した。また、製造終了後のサイジングダイの外周面を目視で観察したところ、ε−カプロラクタムが付着していないことを確認した。
さらに、得られた筒状樹脂成形物の前記検体を実施例１と同様に評価した。なお本実施例では、前記真空エジェクターの背圧が１．０〜１．４ｋＰａのときの切断品の検体と、前記真空エジェクターの背圧が１．４〜１０．０ｋＰａのときの切断品の検体とをそれぞれ評価した。評価結果を表１に示す。
【００７６】
［実施例３］
サイジングダイ３０及び貫通孔５１に代えて図８に示すガス供給機構を有する以外は実施例１の製造装置と同じ製造装置を用いて、実施例と同様に筒状樹脂成形物を製造した。本実施例では、貫通孔８１の孔径を１０ｍｍとし、貫通孔８１の数を２とし、貫通孔８１の軸とサイジングダイ３０の外周面との距離Ｌを５４ｍｍに変更した。また、衝突板８２に直径２２０ｍｍの円板を用い、サイジングダイ３０と衝突板８２との間隔を１０ｍｍとした。前記真空エジェクターの背圧が０．３〜０．５ｋＰａの範囲で前記くびれが生じないことを確認した。また、製造終了後のサイジングダイの外周面を目視で観察したところ、ε−カプロラクタムが付着していないことを確認した。
さらに、得られた筒状樹脂成形物の前記検体を実施例１と同様に評価した。評価結果を表１に示す。
【００７７】
［実施例４］
貫通孔５１の形状を変えた以外は実施例１のサイジングダイ３０と同じサイジングダイを用いて、実施例１と同様に筒状樹脂成形物を製造した。本実施例では、貫通孔５１に代えて図７に示す貫通孔７１を用いた。貫通孔７１の数を７２とし、横穴７１ｂの孔径を５ｍｍとした。そして、前記真空エジェクターの背圧が１．０〜１５．０ｋＰａの範囲で前記くびれが生じないことを確認した。また、製造終了後のサイジングダイの外周面を目視で観察したところ、ε−カプロラクタムが付着していないことを確認した。
さらに、得られた筒状樹脂成形物の前記検体を実施例１と同様に評価した。評価結果を表１に示す。
【００７８】
［比較例１］
貫通孔５１を有さない以外は実施例１のサイジングダイ３０と同じサイジングダイ（図１０の符号９０）を用いて、実施例１と同様に筒状樹脂成形物を製造した。なお、図１０Ａはサイジングダイ９０の平面図であり、図１０Ｂはサイジングダイ９０の正面図である。前記真空エジェクターの背圧が１．０〜１．４ｋＰａの範囲で前記くびれが生じないことを確認した。また、製造終了後のサイジングダイの外周面を目視で観察したところ、図１１に示すように、サイジングダイの外周壁における直胴部とＲ面３４との境界部にε−カプロラクタムの付着（黄色の付着物の帯、図１１中の符号Ｂｙ）を確認した。
さらに、得られた筒状樹脂成形物の前記検体を実施例１と同様に評価した。評価結果を表１に示す。
【００７９】
［比較例２］
前記真空エジェクターの背圧が特定の範囲となるように行った以外は比較例１と同様に筒状樹脂成形物を製造した。本比較例では、前記真空エジェクターの背圧を１．５〜２．０ｋＰａとした。本比較例では図１２に示すように、くびれ（図１２中の符号Ｎｐ）の発生を確認した。また、製造終了後のサイジングダイの外周面を目視で観察したところ、サイジングダイの外周壁における直胴部とＲ面３４との境界部に黄色の付着物（ε−カプロラクタム）を確認した。
さらに、得られた筒状樹脂成形物の前記検体を実施例１と同様に評価した。評価結果を表１に示す。
【００８０】
［比較例３］
表面が粗されていない、滑らかな外周面を有する以外は比較例１のサイジングダイと同じサイジングダイを用いて、実施例１と同様に筒状樹脂成形物を製造した。前記真空エジェクターの背圧が０．３〜０．５ｋＰａの範囲で前記くびれが生じないことを確認した。また、製造終了後のサイジングダイの外周面を目視で観察したところ、サイジングダイの外周壁における直胴部とＲ面３４との境界部に黄色の付着物（ε−カプロラクタム）を確認した。
さらに、得られた筒状樹脂成形物の前記検体を実施例１と同様に評価した。評価結果を表１に示す。
【００８１】
表１から明らかなように、実施例１〜４ではサイジング汚れと成形スジのいずれも発生しない。また、サイジングダイの外周壁面へのε−カプロラクタムの付着が防止される。さらに、多数の貫通孔をサイジングダイの周壁に設けることによって、前記真空エジェクターの背圧が１０ｋＰａ以上となる強さで、前記空間から空気を排気することができる。
【００８２】
また、貫通孔の孔径や、貫通孔の開口位置からサイジングダイ３０の外周面までの距離をそれぞれ適宜に設定することが、サイジングダイの外周壁面へε−カプロラクタムが付着することを防止する観点からより効果的である。貫通孔５１の孔径を大きくすると、空気が通過する面積が増加する。例えば孔径が５ｍｍである貫通孔５１の通気面積は、孔径が２ｍｍである貫通孔５１の通気面積の約２．５倍である（実施例１及び実施例２）。よって、前記空間への給気量をより多くすることが可能となる。また、図７に示すように、横穴７１ｂを形成することで、サイジングダイ３０の外周面のごく近傍に貫通孔を開口させることができる（実施例４）。または、図６に示すように、下孔５１ａと上孔５１ｂを偏芯させて形成することでも、サイジングダイ３０の外周壁のより近傍に貫通孔を開口させることができる。
【００８３】
一方、比較例１〜３では、サイジング汚れか成形スジのいずれかの不良が発生するか、又は、前記切断品を得るために、サイジング汚れの選別と洗浄のためのさらなる工程を要する。また、サイジングダイの外周壁面にε−カプロラクタムが付着する。さらに、前記空間の負圧の許容範囲を狭く設定する必要があり、成形スジの発生を防止するための監視作業が必要である。またこの監視作業の個人差によって歩留まりが増減しやすい。
【００８４】
以上より、従来のサイジングダイに微小の貫通孔を加えることで、筒状樹脂成形物の押出成形法において、成形中に目視できない箇所で発生し得る不良原因の物質を除去できることが分かる。そして、筒状樹脂成形物の量産中の品質管理を簡素化できる。さらに、ガス状成分の付着を除去する清掃工程では、噴射する空気圧の微妙な調整を要するが、このような個人差が発生しやすい工程が不要となる。
【産業上の利用可能性】
【００８５】
本発明によれば、押出ダイとサイジングダイと筒状の溶融樹脂組成物とで囲まれる空間の排気機構と給気機構との両方を備える。よって、筒状樹脂成形物の製造における歩留まりのさらなる向上や、筒状樹脂成形物の製造速度のさらなる向上、及び、歩留りが向上することで廃棄品が削減されることによる、環境への負荷のさらなる削減、がさらに期待される。
【符号の説明】
【００８６】
１０  押出機
１１  シリンダー
１２  スクリュー
１３、２４  ヒーター
１４  ベント
１５  ホッパー
１６  フィルター
１７  モーター
２０  押出ダイ
２１  内側マンドレル
２１ａ  上部円柱部
２１ｂ、２２ｂ  ダイランド部
２１ｃ、２２ｃ  テーパー部
２２  外側マンドレル
２２ａ  上部円筒部
２３  樹脂注入口
２５  ネック
２６  樹脂流路
３０、９０  サイジングダイ
３１  中空部
３２  冷媒供給管
３３  冷媒排出管
３４  Ｒ面
３４ａ  直胴部
４１  ガス排気管
５１、６１、７１、８１  貫通孔
５１ａ  下孔
５１ｂ  上孔
７１ｂ  横穴
８２  衝突板
９１  吸着部材
Ｒｆ  筒状の溶融樹脂組成物
【図１】
2014083696.tif 000004
【図２】
2014083696.tif 000005
【図３】
2014083696.tif 000006
【図４】
2014083696.tif 000007
【図５】
2014083696.tif 000008
【図６】
2014083696.tif 000009
【図７】
2014083696.tif 000010
【図８】
2014083696.tif 000011
【図９】
2014083696.tif 000012
【図１０】
2014083696.tif 000013
【図１１】
2014083696.tif 000014
【図１２】
2014083696.tif 000015